(57)【要約】【課題】難燃性を低下することなく、アレルゲン低減化効果が得られるアレルゲン低減化組成物及びアレルゲン低減化布帛を提供する。【解決手段】化学構造式中に少なくとも１個のヒドロキシル基を有するリン酸エステルを含むアレルゲン低減化組成物である。また、該アレルゲン低減化組成物が付与されたアレルゲン低減化布帛である。前記リン酸エステルとしては下記一般式（１）で表される化合物を用いることができる。  （ＲＯ）ｍ−ＰＯ−（ＯＨ）ｎ       （１）（式中、Ｒは炭化水素基、ｎは１又は２、ｍは３−ｎである。）【選択図】なし【特許請求の範囲】
【請求項１】
化学構造式中に少なくとも１個のヒドロキシル基を有するリン酸エステルを含むことを特徴とするアレルゲン低減化組成物。
【請求項２】
前記リン酸エステルが下記一般式（１）で表される化合物である請求項１記載のアレルゲン低減化組成物。
（ＲＯ）ｍ−ＰＯ−（ＯＨ）ｎ       （１）
（式中、Ｒは炭化水素基、ｎは１又は２、ｍは３−ｎである。）
【請求項３】
前記一般式（１）中のＲが炭素数１８以下のアルキル基である請求項２記載のアレルゲン低減化組成物。
【請求項４】
請求項１〜３のいずれか１項に記載のアレルゲン低減化組成物が付与されたアレルゲン低減化布帛。
【請求項５】
前記リン酸エステルの付着量が０．１〜５０ｇ/ｍ２である請求項４記載のアレルゲン低減化布帛。
【発明の詳細な説明】
【技術分野】
【０００１】
本発明は、ハウスダスト、ダニ、カビ、花粉などのアレルゲンを低減化するアレルゲン低減化組成物、及び、該組成物が付与されたアレルゲン低減化布帛に関するものである。
【背景技術】
【０００２】
近年、花粉症やアレルギー性鼻炎、アレルギー性皮膚炎、気管支喘息などのアレルギー性疾患が問題となっている。アレルギー性疾患は、ハウスダスト、ダニ、カビ、花粉、ペットのフケなどの環境中のアレルゲンが原因となって引き起こされるため、アレルゲンを環境中から低減化することが求められており、種々の提案がなされている。
【０００３】
例えば、下記特許文献１には、環境をタンニン酸で処理することによってアレルゲンを除去する方法と、タンニン酸と、キャリアーとしてアルコールを含有する抗アレルゲン剤が開示されている。また、アレルゲンを除去する方法として、該抗アレルゲン剤を空調装置に組み入れたり、壁、床、衣類、ベッド枕、カーテン、床カバー、他の洗浄しうる製品を該抗アレルゲン剤で洗ったりすることでアレルゲンを除去する方法が開示されている。
【０００４】
下記特許文献２には、茶抽出物、ハイドロキシアパタイト、エピカテキン、エピガロカテキン、エピカテキンガレート、エピガロカテキンガレート、没食子酸および没食子酸と炭素数１から４までのアルコールとのエステル化合物によって環境を処理することによりアレルゲンを除去する方法と、前記化合物を含有する抗アレルゲン組成物により、タンニン酸と同等あるいはそれ以上のアレルゲン除去効果が得られることが開示されている。また、アレルゲン除去の方法としては、該抗アレルゲン組成物を散布、噴霧、塗布、蒸散したり、衣類を洗浄したり、空気浄化装置中のフィルターへ処理したりするなどの方法が開示されている。
【０００５】
下記特許文献３には、シリコーン化合物を含むアレルゲン低減化組成物により、アレルゲン低減化効果が安定的に得られ、しかも被処理物に対して変色等の外観変化を与えることなく、アレルゲンのＩｇＥ抗体との結合能力を低下させる、アレルゲンの不活化によるアレルゲン低減化技術が開示されている。また、アレルゲン低減化の方法としては、組成物を対象物や対象空間に、噴霧、塗布、揮散したり、組成物を染み込ませた拭具で対象物を拭いたりすることが開示されている。
【０００６】
下記特許文献４には、芳香族ヒドロキシ化合物、アルカリ金属の炭酸塩、明礬、ラウリルベンゼンスルホン酸塩、ラウリル硫酸塩、ポリオキシエチレンラウリルエーテル硫酸塩を有効成分とするアレルゲン低減化剤により、アレルゲンが付着した生活用品表面を汚染したり破損したりすることなく、アレルゲンを効果的に低減化することが開示されている。また、リン酸塩と、硫酸亜鉛及び／又は酢酸鉛を有効成分とするアレルゲン低減化剤も開示されている。また、アレルゲン低減化の方法としては、生活用品の原材料（樹脂・繊維）などにあらかじめ処理したり、繊維集合体等の基材に含浸し清拭シートのように使用したり、洗濯時に使用する洗剤や柔軟仕上げ材等に添加したりすることが開示されている。
【先行技術文献】
【特許文献】
【０００７】
【特許文献１】特公平２−１６７３１号公報
【特許文献２】特開平６−２７９２７３号公報
【特許文献３】特開２００５−２０６８０１号公報
【特許文献４】特開２００３−８１７２７号公報
【発明の概要】
【発明が解決しようとする課題】
【０００８】
上記のように従来、アレルゲン低減化物質として、タンニン酸、茶抽出物、没食子酸、シリコーン化合物などが知られていた。しかしながら、これらのアレルゲン低減化物質を布帛に付与した場合、アレルゲン低減化効果は得られるものの、アレルゲン低減化物質そのものが燃えやすいため、これを付与した布帛の難燃性が低下するという問題があり、高い難燃性能を求められる用途、例えば、車両内装用布帛として用いることは困難であった。
【０００９】
なお、上記特許文献４には、有効成分としてリン酸塩を用いたアレルゲン低減化剤が開示されているが、同文献においてリン酸塩は硫酸亜鉛及び／又は酢酸鉛との併用を必須とするものであり、またこのリン酸塩は水系溶媒に溶解したときにＰＯ43-イオンを生成するものであって、本発明特有のリン酸エステルによるアレルゲン低減化効果については開示されていない。また、同文献のリン酸塩では、十分な難燃効果が期待できず、しかも分子量が小さいために、フォギング（車内で揮発し窓ガラスで凝縮することで白く曇らせる現象）が生じるおそれがある。
【００１０】
本発明の課題は、難燃性を低下させることなく、アレルゲン低減化効果が得られるアレルゲン低減化組成物及びアレルゲン低減化布帛を提供することにある。
【課題を解決するための手段】
【００１１】
本発明に係るアレルゲン低減化組成物は、化学構造式中に少なくとも１個のヒドロキシル基を有するリン酸エステルを含む組成物である。また、本発明に係るアレルゲン低減化布帛は、該アレルゲン低減化組成物が付与された布帛である。
【発明の効果】
【００１２】
本発明によれば、化学構造式中に少なくとも１個のヒドロキシル基を有するリン酸エステルを用いることにより、アレルゲン低減化効果を発揮することができる。また、このリン酸エステルにより、布帛などの処理物に対して難燃効果を付与することができる。
【発明を実施するための形態】
【００１３】
本発明に係るアレルゲン低減化組成物は、アレルゲン低減化物質として、化学構造式中に少なくとも１個のヒドロキシル基（ＯＨ基）を有するリン酸エステルを含有するものである。
【００１４】
リン酸エステルがヒドロキシル基を有さない場合、アレルゲン低減化効果は得られない。その理由は、リン酸エステルの有するヒドロキシル基が、アレルゲンの抗原性を発現させる部分であるエピトープに対して化学的相互作用（被覆または分解）を及ぼすことで、アレルゲンのＩｇＥ抗体との結合能力を低下させることにより、アレルゲン性を失うためと推測される。リン酸エステル中のヒドロキシル基の数は１個以上であることが肝要であり、抗アレルゲン性能の観点から、２個であることが好ましい。なお、このリン酸エステルが有するヒドロキシル基としては、リン酸のリン原子に直接結合されたＯＨだけでなく、リン原子に結合された−ＯＲ基（Ｒは炭化水素基）のＲに結合されたＯＨであってもよい。すなわち、リン酸エステルの化学構造式中に少なくとも１つのヒドロキシル基があればよい。
【００１５】
アレルゲン低減化物質として上記リン酸エステルを用いることにより、また、難燃効果を発揮することができる。すなわち、該アレルゲン低減化組成物で処理された布帛に着火した場合、アレルゲン低減化物質である前記リン酸エステルが分解して炭化層形成および炭化促進などして、難燃層を形成する。該難燃層の断熱効果や酸素遮断効果により難燃効果が得られる。
【００１６】
前記リン酸エステルの具体例としては、例えば、メチルアシッドホスフェート（即ち、モノメチルホスフェート、ジメチルホスフェート、又はその混合物）、エチルアシッドホスフェート（即ち、モノエチルホスフェート、ジエチルホスフェート、又はその混合物）、プロピルアシッドホスフェート（即ち、モノプロピルホスフェート、ジプロピルホスフェート、又はその混合物）、ブチルアシッドホスフェート（即ち、モノブチルホスフェート、ジブチルホスフェート、又はその混合物）、２−エチルヘキシルアシッドホスフェート（即ち、モノ（２−エチルヘキシル）ホスフェート、ビス（２−エチルヘキシル）ホスフェート、又はその混合物）、イソデシルアシッドホスフェート（即ち、モノイソデシルホスフェート、ジイソデシルホスフェート、又はその混合物）、ラウリルアシッドホスフェート、トリデシルアシッドホスフェート、ステアリルアシッドホスフェート、イソステアリルアシッドホスフェート、オレイルアシッドホスフェート、ジフェニルホスフェート、ジキシレニルホスフェート、ジクレジルホスフェート、更にはこれらの縮合物や塩（例えば、メラミンホスフェート、ジメラミンホスフェート、メラミンピロホスフェートなどのメラミン塩）が挙げられる。また、リン原子に直接結合していないヒドロキシル基を有するものとして、例えば、レゾルシニルジフェニルホスフェートのようなフェノール基を分子内に持つリン酸エステルでもよい。これらのリン酸エステルは２種以上併用してもよい。なお、塩の場合も、少なくとも１つのヒドロキシル基を有する必要があり、例えば、モノエステルの２個のヒドロキシル基のうちの一方のみが塩であるものや、リン酸のヒドロキシル基は塩であるがリン原子に直接結合していないヒドロキシル基を有するものなどが挙げられる。
【００１７】
前記リン酸エステルとしては、下記一般式（１）で表される化合物が特に好ましく用いられる。
【００１８】
（ＲＯ）ｍ−ＰＯ−（ＯＨ）ｎ       （１）
式中、Ｒは炭化水素基であり、ｎは１又は２であり、ｍは３−ｎである。前記Ｒは、アルキル基、アルケニル基等の脂肪族炭化水素基でも、アリール基、アラルキル基等の芳香族炭化水素基でもよい。また、前記Ｒの炭素数は、大きすぎるとエピトープに対するヒドロキシル基の化学的相互作用が該炭化水素基により妨げられる可能性が高くなるので、３０以下であることが好ましく、より好ましくは１８以下、更に好ましくは１２以下である。また、この炭素数は、車両内装材として用いる場合のフォギングを防止する点からは２以上であることが好ましく、より好ましくは４以上である。前記Ｒは、特には炭素数１８以下のアルキル基であることが好ましく、より好ましくは４〜１２のアルキル基である。
【００１９】
前記式（１）で表されるリン酸エステルとして市販されているものには、例えば、メチルアシッドホスフェート（モノメチルホスフェートとジメチルホスフェートの混合物、平均分子量＝１１９、大八化学工業株式会社製「ＡＰ−１」）、ブチルアシッドホスフェート（モノブチルホスフェートとジブチルホスフェートの混合物、平均分子量＝１８２、大八化学工業株式会社製「ＡＰ−４」）、ジブチルホスフェート（大八化学工業株式会社製「ＤＰ−４」）、モノブチルホスフェート（大八化学工業株式会社製「ＭＰ−４」）、２−エチルヘキシルアシッドホスフェート（モノ（２−エチルヘキシル）ホスフェートとビス（２−エチルヘキシル）ホスフェートの混合物、平均分子量＝２６６、大八化学工業株式会社製「ＡＰ−８」）、ビス（２−エチルヘキシル）ホスフェート（大八化学工業株式会社製「ＤＰ−８Ｒ」）、イソデシルアシッドホスフェート（モノイソデシルホスフェートとジイソデシルホスフェートの混合物、平均分子量＝３０８、大八化学工業株式会社製「ＡＰ−１０」）、モノイソデシルホスフェート（大八化学工業株式会社製「ＭＰ−１０」）、ジイソデシルホスフェート（大八化学工業株式会社製「ＤＰ−１０Ｒ」）などが挙げられ、好適に使用することができる。
【００２０】
本発明に係るアレルゲン低減化組成物の剤形としては、固体状、ペースト状、液状どれでもよく、特に限定されない。好ましくは、布帛に適量を均一付与しやすいという観点から液状である。
【００２１】
液状のアレルゲン低減化組成物とする場合、その溶媒あるいは分散媒としては、水や、水と有機溶剤との混合液などの液体を用いることができ、環境負荷の観点から、水を用いることが好ましい。また、液状とする場合、アレルゲン低減化組成物中における前記リン酸エステルの好ましい濃度範囲としては、０．０２〜６０％ｏｗｓ（on the weight of solution）が好ましく、さらには０．５〜２５％ｏｗｓが好ましい。０．０２％ｏｗｓ未満の場合、多量に付与しなれば十分なアレルゲン低減化効果が得られない虞がある。６０％ｏｗｓを超える場合、該組成物を付与した布帛の風合いが粗硬になる虞がある。
【００２２】
本発明に係るアレルゲン低減化組成物には、本発明の効果を妨げない範囲で、必要に応じて各種添加剤を配合することができる。例えば、忌避剤、帯電防止剤、界面活性剤、高分子化合物、殺菌剤、抗菌剤、防腐剤、酸化防止剤、染料、顔料、キレート剤、還元剤、紫外線吸収剤、蛍光増白剤、香料、色素、消泡剤、整泡剤などが挙げられる。布帛へのアレルゲン物質の付着を軽減させるという観点から忌避剤を添加することが好ましく、また、アレルゲン不活化効果を向上させるという観点から帯電防止剤を添加することが好ましい。忌避剤としては、例えば、脂肪族トルアミド、テルペン化合物、脂肪族カルボン酸エステル、桂皮酸誘導体、有機酸エステルなどが挙げられる。帯電防止剤としては、例えば、アルキルリン酸エステル、アルキルアリールスルホン酸塩、アルキル硫酸エステル、多価アルコール、吸湿性無機塩、第４級アンモニウム塩、イミダゾリン、ベタインなどが挙げられる。
【００２３】
本発明に係るアレルゲン低減化組成物の使用方法としては、有効成分である前記リン酸エステルにより、環境中のアレルゲンを低減化することができる態様であれば、特に限定されるものではない。例えば、組成物を対象空間や対象物に噴霧したり、組成物を対象物に塗布又は含浸させたり、組成物を対象空間中に自然揮発させたり、組成物を浸み込ませたシートで対象物を拭くなど、種々の態様が挙げられる。
【００２４】
また、アレルゲンを低減化する対象空間、対象物としても特に限定するものではなく、対象空間としては、例えば、居住空間や車などの車内空間が挙げられ、対象物としては、ソファ、カーペット、カーテン、クッション、畳などの居住空間内の生活用品、カーシートなどの車両内装材などが挙げられる。前記組成物は、このような対象空間に浮遊したり、対象物に付着したりした環境中のアレルゲンを低減化するものであり、かかるアレルゲンの具体例としては、ハウスダスト、ダニ、カビ、花粉（スギ、ヒノキ、ブタクサ）、ペットのフケなどが挙げられ、特に限定されない。
【００２５】
本発明に係るアレルゲン低減化組成物は、上記のようにアレルゲン低減化効果とともに、難燃効果を有するため、繊維処理に用いることが好適であり、特には布帛に処理して用いることが好適である。そこで、次に、該アレルゲン低減化組成物が付与されたアレルゲン低減化布帛について説明する。
【００２６】
該アレルゲン低減化布帛において、アレルゲン低減化物質である前記リン酸エステルの付着量としては、０．１〜５０ｇ／ｍ２であることが好ましい。これにより、布帛に存在するアレルゲンを効果的に低減することができ、また布帛の難燃性を向上させることができる。付着量が０．１ｇ／ｍ２未満であると、十分なアレルゲン低減化効果を得にくく、逆に５０ｇ／ｍ２を超える場合は、布帛の風合いが粗硬となる。リン酸エステルの付着量は、より好ましくは、３〜２０ｇ／ｍ２である。
【００２７】
アレルゲン低減化組成物の布帛への付着方法としては、浸漬法、パディング法、スプレー法、捺染法、コーティング法などの公知慣例の方法を用いることができ、なかでも、布帛全体に所望の量を付着できるという観点から、パディング法を用いることが好ましい。
【００２８】
本発明で用いることのできる布帛としては、特に限定されず公知慣用の織編物、不織布が挙げられる。
【００２９】
該布帛に用いることができる繊維材料としても、特に限定されず、公知慣用の天然繊維、再生繊維、半合成繊維、合成繊維を用いることができる。なかでも産業資材などの耐久性が求められる用途においては、合成繊維を用いることが好ましく、特に好ましくはポリエステル繊維を用いることである。
【００３０】
該布帛に用いることができる糸条の形態としても、特に限定されず、紡績糸（短繊維糸）、マルチフィラメント糸、モノフィラメント糸（以上、長繊維糸）のいずれであってもよく、さらには長繊維と短繊維を組み合わせた長短複合紡績糸であってもよい。マルチフィラメント糸は、必要に応じて撚りをかけてもよいし、仮撚加工や流体撹乱処理などの加工を施してもよい。
【００３１】
該布帛に用いることができる糸条の繊度（単糸繊度に対して、総繊度という場合もある）は特に限定されるものではなく、用途に応じて適宜選択すればよいが、織物であれば、通常、２２〜５０００ｄｔｅｘ、好ましくは３３〜１１００ｄｔｅｘのものが用いられ、編物であれば、通常２２〜１０００ｄｔｅｘ、好ましくは３３〜６６０ｄｔｅｘのものが用いられる。糸条の繊度が下限値を下回ると、布帛の表面積が大きくなりアレルゲン物質が付着しやすくなる虞がある。糸条の繊度が上限値を上回ると、得られる布帛の風合いが粗硬になる虞がある。
【００３２】
該布帛に用いることができる糸条の単糸繊度は特に限定されるものではなく、用途に応じて適宜選択すればよいが、０．０６〜３３ｄｔｅｘであることが好ましく、０．１〜５ｄｔｅｘであることがより好ましい。単糸繊度が０．０６ｄｔｅｘ未満であると、布帛の表面積が大きくなりアレルゲン物質が付着しやすくなる虞がある。単糸繊度が３３ｄｔｅｘを超えると、得られる布帛の風合いが粗硬になる虞がある。
【００３３】
該布帛として好ましく用いられる織編物の密度は特に限定されるものではなく、用途により適宜設定すればよいが、織物であれば、通常、経糸密度が２０〜３００本／インチ、緯糸密度が１６〜３００本／インチであることが好ましく、さらには経糸密度が８０〜２４０本／インチ、緯糸密度が８０〜２４０本／インチであることが好ましい。また、編物であれば、１４〜６０ウェール／インチ、２５〜１００コース／インチであることが好ましく、さらには３５〜５５ウェール／インチ、６０〜９０コース／インチであることが好ましい。これらの密度が下限値を下回ると、布帛の空隙にアレルゲン物質が付着しやすくなる虞がある。逆に、密度が上限値を上回ると、得られる布帛の風合いが粗硬になる虞がある。
【実施例】
【００３４】
以下、本発明の実施例を示すが、本発明はこれらの実施例によって限定されるものではない。
【００３５】
［アレルゲン低減化効果の評価］
実施例及び比較例で得られた布帛を５ｃｍ四方にカットした試験片を各１０枚作製した。ダルベッコＰＢＳ溶液（−）「ニッスイ」（日本製薬株式会社製）１６．５重量部に、ダニアレルゲンとして精製ダニ抗原Ｄｅｒ  ｆ１（ニチニチ製薬株式会社製「ダニ抗原Ｄｅｒ  ｆ１測定キット」）を、５０×１０−６重量部を分散させて調整アレルゲン液を作製し、前記試験片に対して該調整アレルゲン液をローラーにて試験片表面全面に０．５ｍｌ塗布し、室温にて自然乾燥させて評価サンプルを作製した。この評価サンプルを、室温にて７日間放置後のアレルゲン量をＥＬＩＳＡ法により測定し、１ｍ２あたりの初期Ｄｅｒ  ｆ１量からの減少量を算出し、以下の基準に従って、評価した。 
◎：１００μｇ／ｍ２以上
○：５０以上１００μｇ／ｍ２未満
△：１５以上５０μｇ／ｍ２未満
×：０以上１５μｇ／ｍ２未満
【００３６】
［難燃性の評価］
米国自動車安全基準ＦＭＶＳＳ３０２の試験方法に準拠して評価した。実施例及び比較例で得られた布帛を長さ３５０ｍｍ、幅１００ｍｍに裁断し、得られた試験片の端部に、ガスバーナーで１５秒間接炎させ、着火操作を行い、着火した炎が端部から３８ｍｍの位置に設けた標線を越えてから消火するまでの距離と時間を測定した。経、緯方向でそれぞれ１０点ずつ測定して、燃焼速度を算出し、以下の基準に従って判定した。 
○：試験片に着火しなかったもの、または、着火した炎が標線前に消火したもの
△：燃焼速度の最大値が８０ｍｍ／分以下のもの
×：燃焼速度の最大値が８０ｍｍ／分を超えるもの
【実施例１】
【００３７】
リン酸エステルとしてジブチルホスフェート（ヒドロキシル基数：１個、大八化学工業株式会社製「ＤＰ−４」）を６重量部用い、溶媒として蒸留水１００重量部と混合攪拌して、アレルゲン低減化組成物を得た。
【００３８】
得られたアレルゲン低減化組成物をポリエステルトリコット（目付け４００ｇ／ｍ２、糸条繊度＝１６７ｄｔｅｘ、単糸繊度＝３．５ｄｔｅｘ、密度：２８ウェール／インチ、３８コース／インチ）にディッピングにて、布帛表面にリン酸エステルの付着量が５ｇ／ｍ２となるように塗布し、次いで、ヒートセッターにて１５０℃で３分間熱処理して、実施例１のアレルゲン低減化布帛を得た。
【実施例２】
【００３９】
リン酸エステルの付着量を０．１ｇ／ｍ２となるように塗布した以外は、全て実施例１と同様にして、実施例２のアレルゲン低減化布帛を得た。
【実施例３】
【００４０】
リン酸エステルの付着量を１０ｇ／ｍ２となるように塗布した以外は、全て実施例１と同様にして、実施例３のアレルゲン低減化布帛を得た。
【実施例４】
【００４１】
リン酸エステルの付着量を２０ｇ／ｍ２となるように塗布した以外は、全て実施例１と同様にして、実施例４のアレルゲン低減化布帛を得た。
【実施例５】
【００４２】
リン酸エステルの付着量を５０ｇ／ｍ２となるように塗布した以外は、全て実施例１と同様にして、実施例５のアレルゲン低減化布帛を得た。
【実施例６】
【００４３】
リン酸エステルとしてモノブチルホスフェート（ヒドロキシル基数：２個、大八化学工業株式会社製「ＭＰ−４」）を６重量部用い、溶媒として蒸留水１００重量部と混合攪拌して、アレルゲン低減化組成物を得た。得られたアレルゲン低減化組成物を用い、その他は全て実施例１と同様にして、実施例６のアレルゲン低減化布帛を得た。
【実施例７】
【００４４】
リン酸エステルとしてジイソデシルホスフェート（ヒドロキシル基数：１個、大八化学工業株式会社製「ＤＰ−１０Ｒ」）を６重量部用い、溶媒として蒸留水１００重量部と混合攪拌して、アレルゲン低減化組成物を得た。得られたアレルゲン低減化組成物を用い、その他は全て実施例１と同様にして、実施例７のアレルゲン低減化布帛を得た。
【実施例８】
【００４５】
リン酸エステルとしてビス（２−エチルヘキシル）ホスフェート（ヒドロキシル基数：１個、大八化学工業株式会社製「ＤＰ−８Ｒ」）を６重量部用い、溶媒として蒸留水１００重量部と混合攪拌して、アレルゲン低減化組成物を得た。得られたアレルゲン低減化組成物を用い、その他は全て実施例１と同様にして、実施例８のアレルゲン低減化布帛を得た。
【実施例９】
【００４６】
リン酸エステルとしてモノイソデシルホスフェート（ヒドロキシル基数：２個、大八化学工業株式会社製「ＭＰ−１０」）を６重量部用い、溶媒として蒸留水１００重量部と混合攪拌して、アレルゲン低減化組成物を得た。得られたアレルゲン低減化組成物を用い、その他は全て実施例１と同様にして、実施例９のアレルゲン低減化布帛を得た。
【比較例１】
【００４７】
ブランクとして、上記ポリエステルトリコットの未処理品を比較例１の布帛とした。
【比較例２】
【００４８】
リン酸エステルとしてトリブチルホスフェート（ヒドロキシル基数：０個、大八化学工業株式会社製「ＴＢＰ」）を６重量部用い、溶媒として蒸留水１００重量部と混合攪拌して、組成物を得た。得られた組成物を用い、その他は全て実施例１と同様にして、比較例２の布帛を得た。
【比較例３】
【００４９】
リン酸エステルの替わりにタンニン酸（東京化成工業株式会社製）を６重量部用い、溶媒として蒸留水１００重量部と混合攪拌して、組成物を得た。得られた組成物を用い、その他は全て実施例１と同様にして、比較例３の布帛を得た。
【００５０】
上記実施例および比較例の布帛について、評価した結果を表１に示す。
【表１】
2010202817.tif 000002
【００５１】
表１に示すように、分子中にヒドロキシル基を有しないリン酸エステルを用いた比較例２では、難燃効果は得られたものの、アレルゲン低減化効果は認められなかった。また、従来のアレルゲン低減化剤であるタンニン酸を用いた比較例３では、アレルゲン低減化効果は得られたものの、難燃効果については、これが得られないばかりか、未処理布帛である比較例１に対しても悪化していた。
【００５２】
これに対し、アレルゲン低減化物質としてヒドロキシル基を有するリン酸エステルを用いた実施例１〜９であると、アレルゲン低減化効果が得られるとともに、難燃効果も得られた。